(57)【要約】  本発明は、基材にフッ素化シランを水性送達するために使用される希釈可能な非水性濃縮物および水性希釈液、前記水性希釈液組成物を用いて基材を処理して基材に撥油性および撥水性を付与する方法、および前記水性希釈液から製造されるコーティングを有する物品、に関する。【特許請求の範囲】
【請求項１】
（ａ）式Ｉの少なくとも１種のフッ素化シラン、
Ｒf1−［−Ｑ−［ＳｉＹ3-xＲ1x］z］y    （Ｉ）
（ここで、Ｒf1は、単官能または２官能フッ素化基を表し；Ｑは独立して、有機の２官能または３官能結合基を表し；Ｒ1は独立して、Ｃ1〜Ｃ4アルキル基を表し；Ｙは独立して、加水分解性基を表し；ｘは０または１であり；ｙは１または２であり；そしてｚは１または２である）；および
（ｂ）少なくとも１種のフッ素化界面活性剤
を含む非水性均一混合物を含む、希釈可能な非水性濃縮物。
【請求項２】
Ｒf1が、
（ＣnＦ2n+1）−、（ＣnＦ2n+1Ｏ）−、または（Ｘ’ＣnＦ2nＯ）−からなる群より選択される末端基（ここでＸ’は、Ｈ、ＣｌまたはＢｒであり、そしてここで、ｎは１〜６である）と、
−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−、およびそれらの組合せからなる群より選択されるペルフルオロ化繰り返し単位（ここでＺは、フッ素原子、ペルフルオロアルキル基、酸素置換ペルフルオロアルキル基、ペルフルオロアルコキシ基、または酸素置換ペルフルオロアルコキシ基であり、そしてここでｎは１〜６である）と、
を含む単官能ペルフルオロポリエーテルを表す、請求項１に記載の希釈可能な非水性濃縮物。
【請求項３】
Ｒf1が、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−、およびそれらの組合せからなる群より選択されるペルフルオロ化繰り返し単位を含む２官能ペルフルオロポリエーテルを表す（ここでＺは、フッ素原子、ペルフルオロアルキル基、酸素置換ペルフルオロアルキル基、ペルフルオロアルコキシ基、または酸素置換ペルフルオロアルコキシ基であり、そしてここでｎは１〜６である）、請求項１に記載の希釈可能な非水性濃縮物。
【請求項４】
Ｒf1が、Ｃ3Ｆ7Ｏ（ＣＦ（ＣＦ3）ＣＦ2Ｏ）pＣＦ（ＣＦ3）−、およびＣＦ3Ｏ（Ｃ2Ｆ4Ｏ）pＣＦ2−からなる群より選択される単官能ペルフルオロポリエーテルを表す（ここでｐの平均値は４〜５０である）、請求項１に記載の希釈可能な非水性濃縮物。
【請求項５】
Ｒf1が、−ＣＦ2Ｏ（ＣＦ2Ｏ）m（Ｃ2Ｆ4Ｏ）pＣＦ2−および−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−、（ここでｎの平均値は２〜４である）；−ＣＦ2Ｏ（Ｃ2Ｆ4Ｏ）pＣＦ2−および−（ＣＦ2）3Ｏ（Ｃ4Ｆ8Ｏ）p（ＣＦ2）3−（ここでｍおよびｐの平均値は０〜５０であるが、ただしｍとｐが同時にゼロになることはない）からなる群より選択される２官能のペルフルオロポリエーテルを表す、請求項１に記載の希釈可能な非水性濃縮物。
【請求項６】
Ｒf1が、単官能または２官能のペルフルオロアルキル基またはペルフルオロアルキレン基であり、それぞれ化学式ＣnＦ2n+1−および−ＣnＦ2n−である（ここでｎは３〜２０である）、請求項１に記載の希釈可能な非水性濃縮物。
【請求項７】
Ｒf1が、−ＣＦ（ＣＦ3）（ＯＣＦ2ＣＦ（ＣＦ3））m（ＣnＦ2n）Ｏ（ＣＦ（ＣＦ3）ＣＦ2Ｏ）pＣＦ（ＣＦ3）−である（ここでｍとｐの数平均は１〜２０であり、ｍ＋ｐ＜２０であり、ｎは２〜４である）、請求項１に記載の希釈可能な非水性濃縮物。
【請求項８】
Ｒf1が、−ＣＦ2Ｏ（ＣＦ2Ｏ）m（ＣＦ2ＣＦ2Ｏ）pＣＦ2−である（ここでｍ＋ｐの平均値は１６〜２４である）、請求項１に記載の希釈可能な非水性濃縮物。
【請求項９】
Ｒf1がＣ3Ｆ7Ｏ（ＣＦ（ＣＦ3）ＣＦ2Ｏ）pＣＦ（ＣＦ3）−である（ここでｐの平均値は４〜１５である）、請求項１に記載の希釈可能な非水性濃縮物。
【請求項１０】
Ｒf1が、ＣＦ3Ｏ（ＣＦ2ＣＦ2Ｏ）pＣＦ2−である（ここでｐの平均値は６〜２０である）、請求項１に記載の希釈可能な非水性濃縮物。
【請求項１１】
Ｒf1が、ＣＦ3ＣＦ2ＣＦ2Ｏ（ＣＦ2ＣＦ2ＣＦ2Ｏ）n−である（ここでｎavg＝１〜２０である）、請求項１に記載の希釈可能な非水性濃縮物。
【請求項１２】
Ｙが、メトキシ基、エトキシ基、１つのエーテル酸素を含んでいてもよいＣ3〜Ｃ6アルコキシ基、およびそれらの混合物からなる群より独立して選択される、請求項１に記載の希釈可能な非水性濃縮物。
【請求項１３】
前記少なくとも１種のフッ素化シランが、以下の各化学式の組成物、
（ＭｅＯ）3ＳｉＣＨ2ＣＨ2ＣＨ2ＮＨＣＯ−ＣＦ2Ｏ（ＣＦ2Ｏ）m（Ｃ2Ｆ4Ｏ）nＣＦ2−ＣＯＮＨＣＨ2ＣＨ2ＣＨ2Ｓｉ（ＯＭｅ）3、（ここでｍおよびｎの平均値は約１０〜約１２である）；
Ｃ3Ｆ7Ｏ（ＣＦ（ＣＦ3）ＣＦ2Ｏ）pＣＦ（ＣＦ3）ＣＯＮＨＣＨ2ＣＨ2ＣＨ2Ｓｉ（ＯＭｅ）3、（ここでｐの平均値は４〜１５である）；および
（ＭｅＯ）3Ｓｉ（ＣＨ2）3ＮＨＣＯＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）ＣＯＮＨ（ＣＨ2）3Ｓｉ（ＯＭｅ）3、（ここでｍおよびｐの平均値は１〜２０であり、ｍ＋ｐ＜２０、そしてｎは２〜４である）
から選択される、請求項１に記載の希釈可能な非水性濃縮物。
【請求項１４】
前記少なくとも１種のフッ素化界面活性剤が、以下の各化学式の組成物、
Ｃ4Ｆ9ＳＯ2Ｎ（ＣＨ3）（Ｃ2Ｈ4Ｏ）nＣＨ3、（ここでｎavgは約７である）；および
Ｃ3Ｆ7Ｏ（ＣＦ（ＣＦ3）ＣＦ2Ｏ）nＣＦ（ＣＦ3）ＣＯ2-ＮＨ4+、（ここでｎavgは約１３である）
から選択される、請求項１に記載の希釈可能な非水性濃縮物。
【請求項１５】
前記少なくとも１種のフッ素化界面活性剤が、ポリマーフッ素化界面活性剤である、請求項１に記載の希釈可能な非水性濃縮物。
【請求項１６】
前記ランダムコポリマーフッ素化界面活性剤が、
【化１】
2005509708.tif 000015
（ここで、ａ：ｂ：ｃのモル比は、約３０：約１：約３２である）を含み、そしてここで、前記ランダムコポリマーフッ素化界面活性剤が約１，０００〜約４，０００グラム／モルの分子量を有する、請求項１５に記載の希釈可能な非水性濃縮物。
【請求項１７】
前記ランダムコポリマーフッ素化界面活性剤が、
【化２】
2005509708.tif 000016
（ここで、ａ’：ｂ’：ｃ’のモル比は約３：約３：約１）を含み、そしてここで、前記ランダムコポリマーフッ素化界面活性剤が約５，０００〜約４０，０００グラム／モルの分子量を有する、請求項１５に記載の希釈可能な非水性濃縮物。
【請求項１８】
ａ．水を含むか、または、水および少なくとも１種の水混和性共溶媒を含む水性溶媒混合物を含む希釈媒体；および
ｂ．以下のものを含む非水性、均一混合物を含む希釈可能な非水性濃縮物：
ｉ．式Ｉの少なくとも１種のフッ素化シラン：
Ｒf1−［−Ｑ−［ＳｉＹ3-xＲ1x］z］y    （Ｉ）
（ここで、Ｒf1は、単官能または２官能フッ素化基を表し；Ｑは独立して、有機の２官能または３官能結合基を表し；Ｒ1は独立して、Ｃ1〜Ｃ4アルキル基を表し；Ｙは独立して、加水分解性基を表し；ｘは０または１であり；ｙは１または２であり；そしてｚは１または２である）；および、
ｉｉ．少なくとも１種のフッ素化界面活性剤、
を含む、水性希釈液。
【請求項１９】
基材を処理する方法であって、請求項１８に記載の水性希釈液を前記基材に塗布する工程と、前記水性希釈液を硬化させる工程と、を含む方法。
【請求項２０】
ａ．基材と、
ｂ．前記基材の上に請求項１８に記載の水性希釈液を塗布し、前記水性希釈液を硬化させることによって得られる、前記基材の上のコーティングと、
を含む、物品。
【発明の詳細な説明】
【技術分野】
【０００１】
本発明は、フッ素化シランを基材に水性送達（ａｑｕｅｏｕｓ  ｄｅｌｉｖｅｒｙ）することに関する。より詳しくは、本発明は、少なくとも１種のフッ素化シランおよび少なくとも１種のフッ素化界面活性剤を含む希釈可能な非水性濃縮物（ｃｏｎｃｅｎｔｒａｔｅ）であって、それは水または水性溶媒混合物と共に使用して、基材の上にコーティングして、硬化させることが可能な、水性希釈液（ｄｉｌｕｔｉｏｎ）を形成する。
【背景技術】
【０００２】
溶融状態または揮発性有機溶媒に溶解させたフッ素化シランを基材に塗布することによって、ある種の基材に良好な撥油性および撥水性を与えることが可能である。塗布されたフッ素化シランは、触媒を共存させて加熱することによって硬化され、その基材にフッ素化シランが化学的に付着される。（たとえば、米国特許第３，０１２，００６号明細書（ホルブルック（Ｈｏｌｂｒｏｏｋ）ら）参照）。しかしながら、揮発性有機溶媒を使用することは一般に環境に対して有害であり、また溶媒に可燃性があるために危険でもある。したがって、基材にフッ素化シランを塗布するための代わりの手段が開発されたが、それが水性送達を使用するものである。（たとえば、米国特許第５，２７４，１５９号明細書（ペレライト（Ｐｅｌｌｅｒｉｔｅ）ら）、米国特許第５，７０２，５０９号明細書（ペレライト（Ｐｅｌｌｅｒｉｔｅ）ら）、および米国特許第５，５５０，１８４号明細書（ホーリング（Ｈａｌｌｉｎｇ））参照）。
【０００３】
基材にフッ素化シランを水性送達するための公知の組成物における問題点の１つは、その貯蔵寿命が長くないということである。もう１つの問題点は、基材にコーティングする前に高剪断混合をしなければならないということである。公知の組成物は固形分含量が高く、そのために、得られるコーティングが厚くなる。
【発明の開示】
【発明が解決しようとする課題】
【０００４】
基材にフッ素化シランを水性送達することは当分野においては公知であるが、次のようなフッ素化シランを水性送達するための組成物を提供することが依然として望まれている：１）比較的長い期間貯蔵が可能であり；２）高剪断混合やその他の機械的エネルギーを必要とせず；３）比較的に固形分含量が低く、そのためにガラスやその他の基材により薄くコーティングすることが容易であり；そして４）同時に、基材に塗布して硬化させれば、耐久性のあるコーティングが得られるもの。
【課題を解決するための手段】
【０００５】
本発明は、フッ素化シランを水性送達するための組成物を提供する。組成物の１つのタイプは希釈可能な非水性濃縮物であり、もう１つのタイプは希釈可能な非水性濃縮物と水または水性溶媒混合物を含む希釈媒体とを含む水性希釈液である。
【０００６】
この希釈可能な非水性濃縮物には以下のものを含む非水性、均一混合物を含む：（ａ）式Ｉの少なくとも１種のフッ素化シラン：
Ｒf1−［−Ｑ−［ＳｉＹ3-xＲ1x］z］y    （Ｉ）
（ここで、Ｒf1は、単官能または２官能フッ素化基を表し；Ｑは独立して、有機の２官能または３官能結合基を表し；Ｒ1は独立して、Ｃ1〜Ｃ4アルキル基を表し；Ｙは独立して、加水分解性基を表し；ｘは０または１であり；ｙは１または２であり；そしてｚは１または２である）；および、（ｂ）少なくとも１種のフッ素化界面活性剤。この希釈可能な非水性濃縮物には、任意に、少なくとも１種の共溶媒と少なくとも１種の添加剤との一方または両方をさらに含むことができる。
【０００７】
この希釈可能な非水性濃縮物は、基材にコーティングする前に、水または水性溶媒混合物を用いて希釈しなければならない。有利なことには、この希釈可能な非水性濃縮物は、適当な貯蔵条件下では、約１日よりは長く、好ましくは約１４日よりは長く、最も好ましくは約６ヶ月より長い、比較的長い貯蔵寿命を有している。この希釈可能な非水性濃縮物は、希釈した形の場合よりも、費用をかけずに出荷や貯蔵をすることができる。この希釈可能な非水性濃縮物はそれをコーティングする現場で希釈することが可能で、そのために好適なことには希釈液の選択と、その結果、塗布するコーティングの厚みに関する自由度が増す。この希釈可能な非水性濃縮物は、希釈可能な非水性濃縮物と、水または水性溶媒混合物のいずれかとの混合物を手で振盪するだけで簡単に、水または水性溶媒混合物中に分散（水性希釈液を形成）させることができる。高剪断混合や超音波混合などの機械的な処理をさらに行う必要はない。
【０００８】
この水性希釈液に含まれるのは、以下のものである：（ａ）水および少なくとも１種の水混和性共溶媒を含む水または水性溶媒混合物を含む希釈媒体；および（ｂ）以下のものを含む非水性、均一混合物を含む希釈可能な非水性濃縮物：（ｉ）式Ｉの少なくとも１種のフッ素化シラン：
Ｒf1−［−Ｑ−［ＳｉＹ3-xＲ1x］z］y    （Ｉ）
（ここで、Ｒf1は、単官能または２官能フッ素化基を表し；Ｑは独立して、有機の２官能または３官能結合基を表し；Ｒ1は独立して、Ｃ1〜Ｃ4アルキル基を表し；Ｙは独立して、加水分解性基を表し；ｘは０または１であり；ｙは１または２であり；そしてｚは１または２である）；および、（ｉｉ）少なくとも１種のフッ素化界面活性剤。
【０００９】
この水性希釈液を基材の上にコーティングして、耐久性コーティングを得ることができる。有利なことには、本発明の水性希釈液の固形分含量が比較的低いために、たとえば、厚みの影響を受けやすい光学的性質を有するガラスや他のケイ素質の基材の上に、薄くコーティングすることがより容易となる。本発明の水性希釈液を使用することによって、可燃性および／または環境に有害となりうる有機溶媒の使用を、排除または実質的に削減可能となる。さらにこの水性希釈液は、適当な保存条件下におけば、少なくとも数時間の貯蔵寿命を有している。
【００１０】
本発明のその他の実施態様には、基材を処理する方法、および、基材と前記水性希釈液をコーティングし硬化させることにより形成されるコーティングとを含む物品、が含まれる。
【発明を実施するための最良の形態】
【００１１】
希釈可能な非水性濃縮物
本発明の希釈可能な非水性濃縮物には、少なくとも１種のフッ素化シランおよび少なくとも１種のフッ素化界面活性剤を含む、非水性、均一混合物が含まれる。この希釈可能な非水性濃縮物には、任意に、少なくとも１種の共溶媒、および／または少なくとも１種の添加剤をさらに含むことができる。
【００１２】
希釈可能な非水性濃縮物について述べる場合の「均一混合物」という用語は、この希釈可能な非水性濃縮物が安定、すなわち、少なくともこの希釈可能な非水性濃縮物から水性希釈液を調製するのに必要な時間の間では、実質的な沈殿や実質的な相分離が起きないものと定義されるが、しかしながら好ましくは、実際に商品とするためには、この希釈可能な濃縮物は、適当な貯蔵条件下（密閉容器、無水、室温）に置いた場合には、少なくとも約１時間、好ましくは約６ヶ月までまたはそれ以上の安定性を保つ。この希釈可能な非水性濃縮物は透明あるいは幾分かの濁りがあるものとすることができる。
【００１３】
「非水性」という用語は、希釈可能な非水性濃縮物の成分として水を添加することはない、ということを意味する。しかしながら、組成物の他の成分から偶然に入ってくる水分が存在する可能性はあるが、水の合計量が、貯蔵寿命や希釈可能な非水性濃縮物の安定性に悪影響を及ぼす量ではない（すなわち、好ましくは希釈可能な非水性濃縮物の約０．１重量％未満）。
【００１４】
フッ素化シラン
希釈可能な非水性濃縮物のフッ素化シランは次式で表され、
Ｒf1−［−Ｑ−［ＳｉＹ3-xＲ1x］z］y    （Ｉ）
ここで、Ｒf1は、単官能または２官能フッ素化基で、任意に１つまたは複数のエーテル酸素原子を有し、Ｑは独立して、有機の２官能または３官能結合基を表し、Ｒ1は独立して、Ｃ1〜Ｃ4アルキル基を表し、Ｙは独立して、加水分解性基を表し、ｘは０または１であり、ｙは１または２であり、そしてｚは１または２である。式Ｉのフッ素化シランは水とは非相溶性であり（このフッ素化シランを水と実質的に組み合わせた場合に単一相ブレンド物を形成できない、ということを意味する）、また水とは非混和性である（このフッ素化シランを水と実質的に組み合わせた場合に、単一のＴgまたはＴmを示すような組合せまたはブレンド物が得られない、ということを意味する）。
【００１５】
単官能または２官能フッ素化基のＲf1には、直鎖状、分岐状および／または環状構造が含まれ、それらは飽和であっても不飽和であってもよい。それがペルフルオロ化基（すなわち、すべてのＣ−Ｈ結合がＣ−Ｆ結合に置換されている）であるのが好ましい。しかしながら、フッ素に代えて水素または塩素が置換基として存在していてもよいが、ただし、それぞれ２つの炭素原子あたり、それらのいずれかが１つを超えて存在することなく、また、水素および／または塩素が存在するならば、Ｒf1基が、少なくとも１つのペルフルオロメチル基末端となっているのが好ましい。
【００１６】
１つの実施態様において、Ｒf1には単官能および／または２官能ペルフルオロポリエーテルを含むが、それには、−（ＣnＦ2n）−、−（ＣnＦ2nＯ）−、−（ＣＦ（Ｚ））−、（ＣＦ（Ｚ）Ｏ）−、−（ＣＦ（Ｚ）ＣnＦ2nＯ）−、−（ＣnＦ2nＣＦ（Ｚ）Ｏ）−、およびそれらの組合せからなる群より選択されるペルフルオロ化繰り返し単位が含まれる。これらの繰り返し単位の中で、Ｚは、フッ素原子、ペルフルオロアルキル基、酸素置換ペルフルオロアルキル基、ペルフルオロアルコキシ基、または酸素置換ペルフルオロアルコキシ基であって、それらはすべて直鎖状、分岐状または環状であってよく、また約１〜約９個の炭素原子および０〜約４個の酸素原子を有しているのが好ましい。繰り返し単位からできているポリマー部分を含むペルフルオロポリエーテルの例は、米国特許第６，２７７，４８５号明細書（インビー（Ｉｎｖｉｅ）ら）に開示されている（その特許を参考として引用し本明細書に組み入れる）。単官能のペルフルオロポリエーテル基では、その末端基が、（ＣnＦ2n+1）−、（ＣnＦ2n+1Ｏ）−または（Ｘ’ＣnＦ2nＯ）−であってよく、ここでＸ’はたとえば、Ｈ、ＣｌまたはＢｒである。これらの末端基がペルフルオロ化されているのが好ましい。これらの繰り返し単位または末端基においては、ｎは１〜６、好ましくは１〜３である。
【００１７】
２官能のペルフルオロポリエーテル基の近似平均（ａｐｐｒｏｘｉｍａｔｅ  ａｖｅｒａｇｅ）構造として好ましいものとしては、−ＣＦ2Ｏ（ＣＦ2Ｏ）m（Ｃ2Ｆ4Ｏ）pＣＦ2−；−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−  （ｎは２〜４の範囲）；−ＣＦ2Ｏ（Ｃ2Ｆ4Ｏ）pＣＦ2−；
および−（ＣＦ2）3Ｏ（Ｃ4Ｆ8Ｏ）p（ＣＦ2）3−などが挙げられるが、ここで、ｍおよびｐの平均値は０〜５０の範囲であるが、ただしｍとｐが同時にゼロになることはない。これらの内で、特に好ましい近似平均構造は、−ＣＦ2Ｏ（ＣＦ2Ｏ）m（Ｃ2Ｆ4Ｏ）pＣＦ2−、−ＣＦ2Ｏ（Ｃ2Ｆ4Ｏ）pＣＦ2−、および−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−で、ここでｎは２〜４の範囲であり、そしてｍ＋ｐの平均値は、約４〜約２０である。
【００１８】
単官能のペルフルオロポリエーテル基の近似平均構造で特に好ましいものとしては、Ｃ3Ｆ7Ｏ（ＣＦ（ＣＦ3）ＣＦ2Ｏ）pＣＦ（ＣＦ3）−およびＣＦ3Ｏ（Ｃ2Ｆ4Ｏ）pＣＦ2−が挙げられるが、ここで、ｐの平均値は４〜５０である。合成したままでは、これらの化合物は典型的には、オリゴマーおよび／またはポリマーの分布を含んでいるので、ｐおよびｍは整数でなくてもよい。近似平均構造とは、この分布の近似平均である。
【００１９】
これらの分布の中には、その合成に使用した方法によっては、官能基を有さないペルフルオロ化鎖（不活性流体）、または２つを超える末端基有するペルフルオロ化鎖（分岐構造）が含まれていてもよい。典型的には、約１０重量％未満の官能基非含有化合物（たとえばシラン基を含まないもの）を含む分布なら使用することができる。
【００２０】
本明細書の全体にわたって、分布（ｍ、ｎおよびｐ）に言及する場合、たとえば「ｐの平均値」という表現は、「ｐのための平均値」、「数平均ｐ」、および符合の「ｐavg」および「ｐav」と同義に使用することができる。上述のように、分布に関して別な表現をとっても、同じことを意味している。
【００２１】
また別の実施態様においては、Ｒf1にはそれぞれＣnＦ2n+1−および−ＣnＦ2n−（ここでｎは３〜２０、好ましくは４〜１０）の式で表される、単官能および２官能のペルフルオロアルキルおよびペルフルオロアルキレン基が含まれる。これらの基は、直鎖状、分岐状またはそれらの混合したものであってもよい。
【００２２】
好適な結合基、Ｑとしては、２官能または３官能の有機結合基が挙げられ、任意にヘテロ原子（たとえば、硫黄、酸素、窒素など）および／または官能基（たとえば、アミド、エステル、スルホンアミド、カーボネートなど）を含んでいてもよい。
【００２３】
Ｑの基の例をあげれば、これらに限定されるわけではないが、２官能の基では、−Ｃ（Ｏ）ＮＨ（ＣkＨ2k）−、−ＳＯ2ＮＲ（ＣkＨ2k）−、−（ＣkＨ2k）−、−ＣＨ2Ｏ（ＣkＨ2k）−、−Ｃ（Ｏ）Ｓ（ＣkＨ2k）−、および−ＣＨ2ＯＣ（Ｏ）Ｎ（Ｒ）（ＣkＨ2k）−（ここで、Ｒは水素またはＣ1〜Ｃ4アルキル基、そしてここでｋは２〜２５）；および下記の３官能基などがある。
【化１】
2005509708.tif 000002
好適な結合基（Ｑ）の例を挙げれば、Ｒf1がペルフルオロポリエーテルの場合には、−Ｃ（Ｏ）ＮＨ（ＣＨ2）3−、−ＣＨ2Ｏ（ＣＨ2）3−、および−ＣＨ2ＯＣ（Ｏ）Ｎ（Ｒ）（ＣＨ2）3−などが挙げられる。Ｒf1がペルフルオロアルキルまたはペルフルオロアルキレンの場合には、その他の好適な結合基（Ｑ）としては、−ＳＯ2ＮＲ（ＣkＨ2k）−、−ＣkＨ2k−（ここでｋは、２以上）、および−ＣＨ2Ｏ（ＣＨ2）3−などが挙げられる。
【００２４】
Ｙは独立して、式Ｉ中の加水分解性基を表す。加水分解性基の具体的な好ましい例を挙げれば、メトキシ基、エトキシ基、任意に１つのエーテル酸素を含むＣ3〜Ｃ6アルコキシ基、およびそれらの混合物などがある。フッ素化シランの中に２つ以上のタイプのＹが存在する場合には、それぞれのＹが加水分解性基であるが、必ずしもそれらが同一の加水分解性基である必要はない。
【００２５】
Ｒ1は独立して、Ｃ1〜Ｃ4アルキル基を表す。好適なアルキル基の例としては、メチル基およびエチル基がある。
【００２６】
式Ｉのフッ素化シランは通常、少なくとも約３００グラム／モル、好ましくは少なくとも約５００グラム／モル、最も好ましくは少なくとも約１０００グラム／モルから３０００グラム／モルの間、の分子量（数平均）を有する。
【００２７】
式Ｉに関しては、フッ素化シランとして好ましい基としては以下のものを含む：
Ｒf1としては：
（ａ）−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−、ここで、ｍおよびｐの平均値は１〜２０であり、ｍ＋ｐ＜２０、より好ましくはｍ＋ｐ＝約４〜約１２、そしてｎは１〜４の範囲；または
（ｂ）−ＣＦ2Ｏ（ＣＦ2Ｏ）m（ＣＦ2ＣＦ2Ｏ）pＣＦ2−、ここで、ｍ＋ｐの平均値は１６〜２４；
（ｃ）Ｃ3Ｆ7Ｏ（ＣＦ（ＣＦ3）ＣＦ2Ｏ）pＣＦ（ＣＦ3）−、ここでｐの平均値は４〜１５；
（ｄ）ＣＦ3Ｏ（ＣＦ2ＣＦ2Ｏ）pＣＦ2−、ここでｐの平均値は５〜２０；または
（ｅ）ＣＦ3ＣＦ2ＣＦ2Ｏ（ＣＦ2ＣＦ2ＣＦ2Ｏ）n−、ここで、ｎavg＝１〜２０である。
【００２８】
Ｑは独立して、有機の２官能または３官能結合基であって、任意にヘテロ原子または官能基を含んでいても良く；
Ｒ1は独立して、Ｃ1〜Ｃ4アルキル基であり；
Ｙは独立して、メトキシ基、エトキシ基、任意に１つのエーテル酸素を含むＣ3〜Ｃ6アルコキシ基、およびそれらの混合物からなる群より選択され；
ｘは０または１であり；
ｙは１または２であり；そして
ｚは１または２である。
【００２９】
Ｒf1がペルフルオロアルキルまたはペルフルオロアルキレン基の場合、Ｒf1は直鎖状、分岐状または環状構造であってよく、またそれらが飽和であっても不飽和であってもよい。Ｒf1は、ペルフルオロアルキル基ならば式−Ｃk’Ｆ2k’+1、またはペルフルオロアルキレン基ならば式−Ｃk’Ｆ2k’−で表すことができるが、ここでｋ’は、約３〜約２０、より好ましくは約６〜約１２、最も好ましくは約７〜約１０である。式Ｉに関しては、２官能または３官能のＱ基は、直鎖状、分岐状または環状構造であってよく、またそれらが飽和であっても不飽和であってもよい。
【００３０】
典型的には、好適なフッ素化シランには異性体の混合物（たとえば、直鎖状および分岐状のペルフルオロアルキル基を含む化合物の混合物）が含まれる。ｋ’の値が異なるフッ素化シランの混合物を使用することも可能である。
【００３１】
好適なフッ素化ペルフルオロアルキルシランの例を、これらに限定されるわけではないが、以下に挙げれば：Ｃ7Ｆ15ＣＨ2ＯＣＨ2ＣＨ2ＣＨ2Ｓｉ（ＯＣＨ3）3；Ｃ7Ｆ15ＣＨ2ＯＣＨ2ＣＨ2ＣＨ2Ｓｉ（ＣＨ3）（ＯＣＨ3）2；Ｃ7Ｆ15ＣＨ2ＯＣＨ2ＣＨ2ＣＨ2Ｓｉ（ＯＣ2Ｈ5）3；Ｃ8Ｆ17ＳＯ2Ｎ（Ｅｔ）ＣＨ2ＣＨ2ＣＨ2Ｓｉ（ＯＣＨ3）3；Ｃ4Ｆ9ＳＯ2Ｎ（Ｍｅ）ＣＨ2ＣＨ2ＣＨ2Ｓｉ（ＯＣＨ3）3；Ｃ8Ｆ17ＣＨ2ＣＨ2Ｓｉ（ＯＣＨ3）3；Ｃ3Ｆ7ＣＨ2ＯＣＨ2ＣＨ2ＣＨ2Ｓｉ（ＯＣＨ3）3；Ｃ6Ｆ13ＣＨ2ＣＨ2Ｓｉ（ＯＣＨ2ＣＨ3）3；およびＣ8Ｆ17ＣＨ2ＣＨ2Ｓｉ（ＯＣＨ2ＣＨ3）3などがある。これらのフッ素化ペルフルオロアルキルシランの混合物も、所望により使用することができる。
【００３２】
式Ｉのフッ素化シランは、標準的な方法により合成することができる。たとえば、米国特許第３，８１０，８７４号明細書（ミッチ（Ｍｉｔｓｃｈ）ら）および米国特許第３，６４６，０８５号明細書（バートレット（Ｂａｒｔｌｅｔｔ））記載の教示に従って、市販されているかまたは容易に合成できるペルフルオロポリエーテルエステルを、３−アミノプロピルトリシランのような官能性シランと組み合わせることができる（これらの特許を参考として引用し本明細書に組み入れる）。それらの原料は、希釈可能な非水性濃縮物で使用する前に、精製を行っても、未精製でもよい。
【００３３】
フッ素化シランは一般に、希釈可能な非水性濃縮物組成物中に、希釈可能な非水性濃縮物の約１０重量％〜約８０重量％、好ましくは約２０重量％〜約７５重量％、最も好ましくは約２５重量％〜約５０重量％の量で含まれる。
【００３４】
フッ素化界面活性剤
界面活性剤とは、「系中に低濃度で存在する場合に、系の表面または界面の上に吸着し、これらの物質の表面または界面の自由エネルギーを著しく変化させる性質を有する物質」と定義される。（ミルトン・Ｊ・ローゼン（Ｍｉｌｔｏｎ  Ｊ．  Ｒｏｓｅｎ）、「サーファクタンツ・アンド・インターフェーシャル・フェノメナ（Ｓｕｒｆａｃａｎｔｓ  ａｎｄ  Ｉｎｔｅｒｆａｃｉａｌ  Ｐｈｅｎｏｍｅｎａ）」第２版（ジョン・ワイリー・アンド・サンズ（Ｊｏｈｎ  Ｗｉｌｅｙ  ＆  Ｓｏｎｓ）、ニューヨーク州ニューヨーク（Ｎｅｗ  Ｙｏｒｋ、ＮＹ））、１９８９年、ｐ．１）。それらの界面活性剤は、「溶媒に対して非常に親和性の弱い構造基、すなわち疎液性基と、溶媒に対して非常に親和性の強い構造基、すなわち親液性基からなる、特徴的な分子構造」を有する。（ミルトン・Ｊ・ローゼン（Ｍｉｌｔｏｎ  Ｊ．  Ｒｏｓｅｎ）、「サーファクタンツ・アンド・インターフェーシャル・フェノメナ（Ｓｕｒｆａｃａｎｔｓ  ａｎｄ  Ｉｎｔｅｒｆａｃｉａｌ  Ｐｈｅｎｏｍｅｎａ）」第２版（ジョン・ワイリー・アンド・サンズ（Ｊｏｈｎ  Ｗｉｌｅｙ  ＆  Ｓｏｎｓ）、ニューヨーク州ニューヨーク（Ｎｅｗ  Ｙｏｒｋ、ＮＹ））、１９８９年）、ｐ．３〜４）。この溶媒が水系である場合には、その疎液性基は典型的にはアルキルまたはフッ素化アルキルのような非極性基であり、それに対して親液性基は極性基である。
【００３５】
「フッ素化界面活性剤」という用語で使用するような場合）「フッ素化」という用語は、アルキル部分の水素原子の、少なくとも約７５パーセント、好ましくは少なくとも約８５パーセント、より好ましくは少なくとも約９５パーセントがフッ素原子によって置換されているものを指す。任意に、残っている水素原子を他のハロゲン原子、たとえば塩素原子によって置換することもできる。
【００３６】
フッ素化界面活性剤は、エマルション（すなわち、１つの液相の液滴が、もう１つの液相の中に分散されている）を安定化する作用を有し、また、その希釈可能な非水性濃縮物のフッ素化シラン（類）と有機共溶媒（類）（１種または複数の有機共溶媒（類）が存在するならば）の溶解性または相溶性を促進させることができる。
【００３７】
本発明において有用なフッ素化界面活性剤は両親媒性の物質で、１つまたは複数の疎水性のフルオロケミカルセグメントと、１つまたは複数の可溶化および親水性セグメントとを含んでいる。そのような物質については、Ｅ・キッサ（Ｅ．  Ｋｉｓｓａ）編「フルオリネーテッド・サーファクタンツ・アンド・リペレンツ（Ｆｌｕｏｒｉｎａｔｅｄ  Ｓｕｒｆａｃｔａｎｔｓ  ａｎｄ  Ｒｅｐｅｌｌｅｎｔｓ）」第２版（サーファクタント・サイエンス・シリーズ（Ｓｕｒｆａｃｔａｎｔ  Ｓｃｉｅｎｃｅ  Ｓｅｒｉｅｓ）第９７巻（マーセル・デッカー・インコーポレーテッド（Ｍａｒｃｅｌ  Ｄｅｋｋｅｒ，  Ｉｎｃ．）、ニューヨーク（Ｎｅｗ  Ｙｏｒｋ））、２００１年、ｐ．１〜２１）に記載されている。このフッ素化界面活性剤は、少なくとも１０重量％のフッ素含量を有している。これらのフッ素化界面活性剤は、モノマー性であってもポリマー性であってもよいが、その分子量は、約３００〜約１００，０００グラム／モル、好ましくは約４００〜約２０，０００グラム／モルである。疎水性のフルオロケミカル基は、たとえば、約３〜約２０の炭素原子を含むペルフルオロアルキルであるか、または、分子量約３００〜約１０，０００グラム／モルの１価または２価のペルフルオロポリエーテル基とすることができる。フッ素化界面活性剤上の親水性基は、アニオン性（たとえばカルボキシレート）、カチオン性（たとえば４級アンモニウム）、ノニオン性（たとえばオリゴ（オキシエチレン））または両性（たとえばアミンオキシド）であってよいが、ただし、本発明の濃縮物に不安定さをもたらすような官能基、たとえば強酸の基、強塩基の基、またはフッ素イオンによる汚染などがあってはならない。
【００３８】
代表的なフッ素化界面活性剤の例を挙げれば、これらに限定されるわけではないが、以下のようなものがある：
Ｃ7Ｆ15ＣＯ2-ＮＨ4+
Ｃ8Ｆ17ＳＯ2Ｎ（Ｃ2Ｈ5）（Ｃ2Ｈ4Ｏ）7ＣＨ3
Ｃ8Ｆ17（Ｃ2Ｈ4Ｏ）10Ｈ
（Ｃ4Ｆ9ＳＯ2）2Ｎ-ＮＨ4+
Ｃ4Ｆ9ＳＯ2Ｎ（ＣＨ3）（Ｃ2Ｈ4Ｏ）nＣＨ3（ここで、ｎavg〜７）
Ｃ3Ｆ7Ｏ（ＣＦ（ＣＦ3）ＣＦ2Ｏ）nＣＦ（ＣＦ3）ＣＯ2-ＮＨ4+（ここで、ｎavg〜１３）。
【００３９】
本発明のこれらおよびその他のフッ素化界面活性剤の例は、たとえば、米国特許第３，７７２，１９５号明細書（フランセン（Ｆｒａｎｃｅｎ））、同第４，０９０，９６７号明細書（フォーク（Ｆａｌｋ））、同第４，０９９，５７４号明細書（クーパー（Ｃｏｏｐｅｒ）ら）、同第４，２４２，５１６号明細書（ミューラー（Ｍｕｅｌｌｅｒ））、同第４，３５９，０９６号明細書（ベルガー（Ｂｅｒｇｅｒ））、同第４，３８３，９２９号明細書（ベルトッキオ（Ｂｅｒｔｏｃｃｈｉｏ）ら）、同第４，４７２，２８６号明細書（フォーク（Ｆａｌｋ））、同第４，５３６，２９８号明細書（カメイ（Ｋａｍｅｉ）ら）、同第４，７９５，７６４号明細書（アルム（Ａｌｍ）ら）、同第４，９８３，７６９号明細書（ベルトッキオ（Ｂｅｒｔｏｃｃｈｉｏ）ら）、および同第５，０８５，７８６号明細書（アルム（Ａｌｍ）ら）、などに記載されている（これらの特許を参考として引用し本明細書に組み入れる）。これらのフッ素化界面活性剤の多くは、ミネソタ州セントポール（Ｓｔ．  Ｐａｕｌ、ＭＮ）のミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）からの商品名フルオラッド（ＦＬＵＯＲＡＤ）（商標）、またはデラウェア州ウィルミントン（Ｗｉｌｍｉｎｇｔｏｎ、ＤＥ）のイー・アイ・デュポン・ドゥ・ヌムール・アンド・カンパニー（Ｅ．Ｉ．  ＤｕＰｏｎｔ  ｄｅ  Ｎｅｍｏｕｒｓ  ａｎｄ  Ｃｏ．）から商品名ゾニル（ＺＯＮＹＬ）（商標）として市販されている。
【００４０】
ポリマー性のフッ素化界面活性剤もまた、本発明において使用できる。本発明において使用可能なポリマー性のフッ素化界面活性剤の例は、米国特許第３，７８７，３５１号明細書（オルソン（Ｏｌｓｏｎ））、米国特許第４，６６８，４０６号明細書（チャン（Ｃｈａｎｇ））、および国際公開第０１／３０８７３号パンフレットに見出すことができる（これらの特許を参考として引用し本明細書に組み入れる）。
【００４１】
使用可能なポリマー性のフッ素化界面活性剤の例としては、ランダムコポリマーフッ素化界面活性剤を挙げることができる。ランダムコポリマーフッ素化界面活性剤の例には、次式のものも含まれる：
【化２】
2005509708.tif 000003
ここで、ａ：ｂ：ｃのモル比は、約３０：約１：約３２であり、そしてここで、この界面活性剤の分子量は、約１，０００〜約４，０００グラム／モルであり；そして
【化３】
2005509708.tif 000004
ここで、ａ’：ｂ’：ｃ’のモル比は約３：約３：約１であり、そしてここで、この界面活性剤の分子量は、約５，０００〜約４０，０００グラム／モルである。
【００４２】
フッ素化界面活性剤は一般に、希釈可能な非水性濃縮物中に、希釈可能な非水性濃縮物の約５０重量％まで、好ましくは約３０重量％まで、最も好ましくは約１５重量％までの量で含まれる。
【００４３】
任意成分の有機共溶媒
本発明の希釈可能な非水性濃縮物には、任意に１種または複数の有機共溶媒を含んでいてもよい。有機共溶媒は、有機の液状成分であって、界面活性剤（類）とフッ素化シラン（類）が有機共溶媒無しでは相溶しない場合には、それらに相溶性を与えると共に、希釈可能な非水性濃縮物の粘度を低下させる。
【００４４】
好適な有機共溶媒は、有機溶媒または複数の有機溶媒の混合物であって、その例を挙げれば、これらに限定されるわけではないが、脂肪族アルコール類たとえば、メタノール、エタノール、およびイソプロピルアルコール；ケトン類たとえば、アセトンまたはメチルエチルケトン；エステル類たとえば、酢酸エチルまたはギ酸メチル；エーテル類たとえば、ジイソプロピルエーテル、１，４−ジオキサン、およびジエチレングリコールジメチルエーテル；ならびにアミド類たとえば、Ｎ−メチルピロリジノン、およびＮ，Ｎ−ジメチルホルムアミドなどがある。フッ素化有機溶媒たとえば、ヘプタフルオロブタノール、トリフルオロエタノールおよびヘキサフルオロイソプロパノールは、単独で、または非フッ素化有機共溶媒と組み合わせて使用することができる。
【００４５】
好適な有機共溶媒は脂肪族アルコール類である。好適な脂肪族アルコール類の例をいくつか挙げれば、エタノール、メタノールおよびイソプロピルアルコールなどがある。その他の例としては、ドワノール（ＤＯＷＡＮＯＬ）（商標）ＰｎＰ（ウィスコンシン州ミルウォーキー（Ｍｉｌｗａｕｋｅｅ、ＷＩ）のシグマ・アルドリッチ（Ｓｉｇｍａ−Ａｌｄｒｉｃｈ）から入手可能）およびドワノール（ＤＯＷＡＮＯＬ）（商標）ＰＭ（シグマ・アルドリッチ（Ｓｉｇｍａ−Ａｌｄｒｉｃｈ）から入手可能）などが挙げられる。
【００４６】
この有機共溶媒は水と混和性であるのが好ましい。さらにこの有機共溶媒は、２００℃未満の沸点を有しているのが好ましい。
【００４７】
有機共溶媒を使用するならば、希釈可能な非水性濃縮物中に、希釈可能な非水性濃縮物の約７５重量％まで、好ましくは約５０重量％までの量でそれを通常存在させる。
【００４８】
任意成分の添加剤
この希釈可能な非水性濃縮物には、１種または複数の任意成分の添加剤を含むことができる。
【００４９】
任意成分の添加剤のいくつかの例としては、希釈可能な非水性濃縮物を希釈して基材の上にコーティングした場合に、その硬化および／または架橋に役立つ触媒がある。硬化用の添加剤は、硬化を促進させる必要が生じた場合に添加すればよい。そのような硬化用の添加剤は、酸前駆体の形態をとることもでき、それは、加熱、紫外線露光、可視光線露光、電子ビーム照射、または高周波照射などによって酸を放出する。酸前駆体に含まれるものとしては、たとえば、スルホニウムおよびヨードニウム塩や、アルカン−またはフルオロアルカンスルホン酸のアルキルエステルなどがあり、それらは、米国特許第６，２０４，３５０号明細書（リウ（Ｌｉｕ）ら）に記載されている。
【００５０】
ある種の添加剤、たとえば、酸たとえば、ペルフルオロカルボン酸、アルキルスルホン酸、アリールスルホン酸、ペルフルオロアルキルスルホン酸などのアンモニウム塩や、ペルフルオロアルキルスルホンイミドなどは、潜在的または加熱によって活性化される硬化用添加剤として機能すると同時に、界面活性剤としても機能することができる。したがって、この希釈可能な非水性濃縮物には、これらの二重機能性界面活性剤の１種を含ませておいて、別個の触媒を必要としないようにすることもできる。
【００５１】
その他使用可能な任意の添加剤としては、これらに限定されるわけではないが、炭化水素系界面活性剤、シリコーン系界面活性剤、抗菌剤、紫外線吸収剤、炭化水素系シラン、および無機物質たとえばシリカやチタニアのミクロン粒子またはナノ粒子などを挙げることができる。
【００５２】
任意成分である１種または複数の添加剤は、希釈可能な非水性濃縮物中に、希釈可能な非水性濃縮物の約５０重量％まで、より好ましくは約５重量％までの量で存在させることができる。
【００５３】
この希釈可能な非水性濃縮物調製するには、それらの成分をどのような順序で組み合わせてもよいし、また当業者公知のどのような方法を使用してもよい。少なくとも１種のフッ素化シラン、少なくとも１種のフッ素化界面活性剤および少なくとも１種の共溶媒を含む実施態様においては、界面活性剤（類）と有機共溶媒（類）を最初に混合し、次いでその混合物にフッ素化シラン（類）を添加するのが好ましい。
【００５４】
各成分を混合した直後には、希釈可能な非水性濃縮物が均一にならなくても、その濃縮物は時間が経過すれば均一となる可能性はある。しかしながら、均一化を促進させるために、希釈可能な非水性濃縮物を加温してもよい。
【００５５】
製造その他を容易にするために、この希釈可能な非水性濃縮物は典型的には、使用直前に希釈媒体で希釈する（または典型的には水性希釈液組成物を調製する）。
【００５６】
本発明の希釈可能な非水性濃縮物においては、強酸（すなわち、スルホン酸、鉱酸、リン酸およびペルフルオロ化酸）およびフッ素イオンなどの化学種のようなある種の化学的官能性を有するものが、対応する水性希釈液および／または希釈可能な非水性濃縮物そのものに不安定性を与えるようならば、それらの存在は避けるようにするのが好ましい。
【００５７】
水性希釈液
本発明のまた別の実施態様は水性希釈液であって、それに含まれるのは：上述の希釈可能な非水性濃縮物と、水と水混和性共溶媒を含む水または水性溶媒混合物と、を含む希釈媒体である。この水性希釈液にはさらに任意の添加剤が含まれていてもよい。
【００５８】
希釈媒体
水性希釈液の希釈媒体には、水または水性溶媒混合物が含まれる。その水性溶媒混合物には水と水混和性共溶媒とを含む。
【００５９】
水混和性共溶媒の例としては、これらに限定されるわけではないが、メタノール、エタノール、イソプロピルアルコール、アセトン、ジエチレングリコールジメチルエーテル、ドワノール（ＤＯＷＡＮＯＬ）（商標）ＰＭ、およびＮ−メチルピロリジノンなどが挙げられる。
【００６０】
（水性溶媒混合物を使用するならば）水性希釈液の中に含まれる水混和性共溶媒の量は、その水性希釈液をコーティングするために使用されるコーティング方法に依存すると共に、得られるコーティングした基材に必要とされる性能特性にも依存する。
【００６１】
任意成分の添加剤
水性希釈液には、任意に、少なくとも１種の添加剤をさらに含むことができる。いくつかの添加剤の例は先に説明した。水性希釈液の任意の添加剤（類）は、希釈可能な非水性濃縮物中の添加剤（類）に追加する形となってもよい。希釈可能な非水性濃縮物のところでも説明したように、水性希釈液の安定性に悪影響を及ぼすような添加剤は避けるのが好ましい。そのような添加剤には、強酸性の化学種およびフッ素イオンなどが含まれる。水性希釈液のｐＨは、約２〜約１１の範囲、最も好ましくは約４〜約８である。
【００６２】
この水性希釈液は、まず希釈可能な非水性濃縮物の各成分を合わせてから、その希釈可能な非水性濃縮物を希釈媒体に添加する。しかしながら、この水性希釈液は希釈媒体を希釈可能な非水性濃縮物に添加することにより調製するのが好ましい。
【００６３】
水性希釈液中における希釈可能な非水性濃縮物の典型的な量は、水性希釈液の約０．０５重量％〜約１０重量％、好ましくは約０．１重量％〜約２重量％である。この水性希釈液は透明な溶液であっても、ある程度濁りのある溶液であってもよい。
【００６４】
任意成分の１種または複数の添加剤は、希釈可能な非水性濃縮物を希釈した後で、水性希釈液に添加することができる。好適な任意成分の添加剤の１つは、先にも述べたような硬化用の添加剤であって、水性希釈液に、水性希釈液の約３重量％までの量で添加することができる。
【００６５】
この水性希釈液は一般に、基材（基材については、以下において、方法に関連させて詳細に述べる）に対して、撥水性および撥油性のコーティングが生成するのに充分な量で塗布する。このコーティングは極端に薄く、たとえば、約１〜約２ナノメートルの厚みとすることもできるが、実際には、コーティングをもっと厚く、たとえば厚み約５０ナノメートルまでとしてもよい。
【００６６】
別な方法として、基材をまず水性希釈液を用いて処理し、その後で酸を使用した処理によりシランの硬化を促進させることもできる。この酸はニートで塗布することもできるが、水溶液または有機溶媒溶液として塗布するのが好ましい。
【００６７】
本発明の水性希釈液は好都合なことには、基材全体の上に広がりやすいので、処理する基材の面全体にわたって均一な性能を得ることができる。それに加えて、水性希釈をするために、揮発性有機化合物（ＶＯＣ）の使用を最小限にするかまたは使用せずにすますことができ、それによって、汚染や、有害の可能性がありまた引火性のある溶媒蒸気への暴露を減らすことが可能となる。
【００６８】
方法
本発明はさらに基材を処理するための方法も提供し、それには、先に説明したような本発明の水性希釈液を基材に塗布する工程と、水性希釈液を硬化させて処理した基材を形成させる工程とが含まれる。
【００６９】
本発明の水性希釈液を用いて処理することが可能な好適な基材としては、これに限定されるわけではないが、硬い表面を有し、好ましくは、たとえばケイ素質の基材にある−ＯＨ基のような、シランと反応することができる官能基を有する、基材が挙げられる。基材の表面のそのような反応性は、−ＯＨのような活性水素原子を有する官能基によって与えられているのが好ましい。そのような活性水素原子が存在しない場合には、その基材をまず酸素を含むプラズマ中か、コロナ雰囲気中で処理して、フッ素化シランに対する反応性を付与することもできる。
【００７０】
基材を処理することによって、その処理表面の汚れに対する保持力を低下させ、その処理表面の持つ撥油性および撥水性のために、より容易に清浄化することができるようになる。これらの望ましい性質は、長期間の暴露や使用、さらには清浄化を繰り返しても保持されるが、それはこの処理表面が高い耐久性を有しているためである。
【００７１】
好ましくは、本発明の水性希釈液を塗布する前に基材を清浄化して、最高の特性、特に耐久性が得られるようにする。すなわち、コーティングする前に、コーティングする表面から有機汚染物を実質的に無くしておくのが好ましい。清浄化のための方法は、基材のタイプによって異なるが、たとえば、アセトンやエタノールのような有機溶媒を使用した溶媒洗浄工程や、あるいは、エアープラズマまたはＵＶ／オゾンのような反応性気相処理に暴露する工程などが挙げられる。
【００７２】
有用な基材を挙げれば、これらに限定されるわけではないが、布地、衣類、皮革、紙、ボール紙、カーペット、セラミックス、化粧セラミックス、磁器、板ガラス、中空ガラス、金属（たとえばアルミニウム、鉄、ステンレススチール、銅など）、金属酸化物、天然および人造石材、熱可塑性物質（たとえば、ポリ（メタ）アクリレート、ポリカーボネート、ビニル、ポリスチレン、スチレンコポリマーたとえばスチレン／アクリロニトリルコポリマー、およびポリエステルたとえばポリエチレンテレフタレート）、ペイント（たとえばアクリル樹脂系のもの）、粉体コーティング（たとえばポリウレタン、エポキシ、またはハイブリッド粉体コーティング）、および木材などである。
【００７３】
好適な基材としては、金属ならびに、セラミックス、化粧セラミックス、ガラス、コンクリート、モルタル、グラウトならびに天然および人造石材などのケイ素質の基材を挙げることができる。特に好ましい基材としては、化粧セラミックスおよびガラスが挙げられる。少なくとも１種の基材を含む各種の物品を、本発明の水性希釈液を用いて処理することによって、その上に撥水性および撥油性のコーティングを与えることができる。例を挙げれば、化粧セラミックスタイル、琺瑯引きの浴槽または洗面台、ガラス製シャワーパネル、建築用ガラス、自動車の各種部品（たとえばミラーやフロントガラス）、および化粧セラミックスまたは釉薬付き陶器類などである。
【００７４】
また別の特に好ましい基材には、その上に反射防止（ＡＲ）膜を有する基材がある。ガラスまたはプラスチック製の基材の上に金属酸化物薄膜を真空スパッタリングすることにより製造される反射防止（ＡＲ）膜は、電子機器のディスプレイデバイスには特に有用である。そのような金属酸化物膜は、比較的多孔質で、粒子のクラスターからなり、比較的粗い形状となっている。ＡＲ膜は、まぶしさや反射を抑制するのに役立つ。ＡＲ膜が導電性であれば、それらは静電放電や電磁放射を抑制するのにも役立つ。したがって、ＡＲ膜に一次塗布（ｐｒｉｍａｒｙ  ａｐｐｌｉｃａｔｉｏｎ）することによって、コントラストの増強と反射防止性を付与し、たとえばコンピュータのモニターのようなディスプレイデバイスの可読性を改善することができる。ＡＲ膜については米国特許第５，８５１，６７４号明細書（ペレライト（Ｐｅｌｌｅｒｉｔｅ）ら）に記載がある（この特許を参考として引用し本明細書に組み入れる）。
【００７５】
スパッターした金属酸化物反射防止膜は一般に耐久性があり、均一である。さらにそれらの光学的な性質は調節することが可能で、そのため非常に望ましいものとなっている。それらはさらに、非常に高い表面エネルギーと屈折率を有している。しかしながら、スパッターした金属酸化物の表面が高い表面エネルギーを有しているために、有機系不純物（たとえばスキンオイルなど）による汚染を受けやすくなっている。表面に汚染物質が存在すると、金属酸化物コーティングの反射防止性能の低下の大きな原因となる。さらに、屈折率が高いために、表面が汚染されると使用者はすぐに気づく。本発明の方法は、反射防止膜の上に保護コーティングを与えるもので、比較的耐久性があり、反射防止膜そのものよりも汚染に対する抵抗性があり、またより容易に清浄化することができる。
【００７６】
好ましくは、反射防止物品上で水性希釈液を乾燥させたコーティング（「ドライ・ダウン・コーティング」）の全体のコーティング厚みは、（典型的には、約１．５ナノメートル（ｎｍ）よりも厚い）単分子膜よりは厚い。すなわち好ましくは、水性希釈液からのコーティングの厚みは、ＡＲ膜を有する物品の汚れを防止する目的では、少なくとも約２．０ｎｍ、より好ましくは、少なくとも約３．０ｎｍである。厚みが約１０．０ｎｍより薄いのが好ましく、約５．０ｎｍより薄ければより好ましい。この水性希釈液によるコーティングは典型的には、その反射防止物品の反射防止特性に実質的に変化を与えないような量で存在させる。
【００７７】
この水性希釈液を基材に塗布するための方法を挙げてみれば、これらに限定されるわけではないが、スプレーコーティング法、スピンコーティング法、浸漬コーティング法、フローコーティング法、およびロールコーティング法などがある。水性希釈液を塗布する好適なコーティング方法としてはスプレー塗布が挙げられる。スプレーでは、加圧した水性希釈液を適切なジェット、ノズルまたはオリフィスを通過させて、液流（ｓｔｒｅａｍ）または噴霧ミストの形で基材の表面に到達させることができる。
【００７８】
コーティングする基材は典型的には、その水性希釈液に室温（典型的には約２０℃〜約２５℃）で接触させることができる。あるいは、予備加熱してたとえば６０℃〜１５０℃の間の温度とした基材に、水性希釈液を塗布することも可能である。これは、たとえばセラミックタイルを、その生産ラインの最後で焼成炉から出た直後に処理することが可能となるような場合には、工業生産の面で特に関心をもたれることである。塗布した後で、その処理を行った基材を、常温または昇温下で乾燥または硬化させるのに充分な時間をかけて、乾燥、硬化させることができる。
【００７９】
基材の上に生成したコーティングは、ＵＶ照射または加熱によって硬化させることができる。ＵＶ硬化では、硬化用の添加剤（たとえば先に説明した任意成分の添加剤）を加えてもよい。加熱硬化は、約４０〜約３００℃の昇温下で実施するが、必ず昇温しなければならないということではない。硬化に必要な熱を供給するには、硬化のための熱を蓄えるだけの充分な熱容量を有する基材を最初に予備加熱しておいてもよいし、あるいは、コーティングした後にそのコーティングした基材を外部熱源を用いて加熱してもよい。
【００８０】
物品
本発明のまた別の実施態様は、以下のものをふくむ物品である：（ａ）基材（先に説明したようなもの）；および、（ｂ）前記基材の上に水性希釈液（上述）を塗布し、前記水性希釈液を硬化させることによって得られる、前記基材の上のコーティング。
【実施例】
【００８１】
本発明を以下の実施例によりさらに説明するが、ただし、それらの実施例の中に記載される特定の物質およびそれらの量、さらにはその他の条件および詳細は、本発明を不当に限定するものと考えてはならない。
【００８２】
【表１】
2005509708.tif 000005
【表２】
2005509708.tif 000006
【表３】
2005509708.tif 000007
【００８３】
試験方法
摩耗／スクラブ試験（ｓｃｒｕｂ  ｔｅｓｔ）
コーティングの耐久性をポール・ガートナー（ＰＡＵＬ  ＧＡＲＤＮＥＲ）（商標）モデル１６ＶＦＩ直線式摩耗試験器（ｌｉｎｅａｒ  ａｂｒａｄｅｒ）（フロリダ州ポンパノビーチ（Ｐｏｍｐａｎｏ  Ｂｅａｃｈ、ＦＬ）のポール・Ｎ・ガードナー・カンパニー（Ｐａｕｌ  Ｎ．  Ｇａｒｄｎｅｒ  Ｃｏ．）製）を使用して試験した。その上に硬化させた水性希釈液の相を有するそれぞれのスライドを、ソフト・スクラブ（ＳＯＦＴ  ＳＣＲＵＢ）（商標）、カリフォルニア州オークランド（Ｏａｋｌａｎｄ、ＣＡ）のクロロックス・カンパニー（Ｃｌｏｒｏｘ  Ｃｏ．）製）の穏やかな摩耗性を有し多目的硬質表面クレンザーに浸漬させたポール・ガードナー（ＰＡＵＬ  ＧＡＲＤＮＥＲ）（商標）ＷＡ−２２２５摩耗ボートを、３Ｍ（商標）ハイ・パフォーマンス（ＨＩＧＨ  ＰＥＲＦＯＲＭＡＮＣＥ）（商標）ワイプ（ミネソタ州セントポール（Ｓｔ．  Ｐａｕｌ、ＭＮ）のミネソタ・マイニング・アンド・マニュファクチャリング（Ｍｉｎｎｅｓｏｔａ  Ｍｉｎｉｎｇ  ａｎｄ  Ｍａｎｕｆａｃｔｕｒｉｎｇ）から入手可能）で覆って、１００、２５０、および５００回のスクラブを行った。
【００８４】
ペン試験
汚れ防止特性を、黒色パーマネント・マーキングペンからのインキを塗布することにより実証したが、このペンは、イリノイ州ベルウッド（Ｂｅｌｌｗｏｏｄ、ＩＬ）のサンフォード・カンパニー（Ｓａｎｆｏｒｄ  Ｃｏ．）からシャーピー（ＳＨＡＲＰＩＥ）（商標）の商品名で入手可能なものである。「合格」とは、インキが球状になって独立した小さな液滴となり、ジョージア州ロズウェル（Ｒｏｓｗｅｌｌ、ＧＡ）のキンバリー・クラーク（Ｋｉｍｂｅｒｌｙ  Ｃｌａｒｋ）からキムワイプ（ＫＩＭＷＩＰＥ）（商標）の商品名で入手可能な、乾燥したティッシューで拭き取ることが可能で、微量の残分も残らず、基材の光学的性質に全く変化がないことを示している。「ぎりぎりの合格」とは、インキを付けた領域で部分的または全く球状化が認められず、そしてそのインキは除去することが可能ではあるが、そのためには、乾燥したキムワイプ（ＫＩＭＷＩＰＥ）（商標）を用いて摩耗領域をこするときに、余計な力を加える必要があったことを意味している。「不合格」とは、インキが基材を濡らしてしまい、摩耗領域を乾燥したキムワイプ（ＫＩＭＷＩＰＥ）（商標）でこすっても除去することが不可能であったことを示している。したがって、不合格となった試料は、このパーマネントインキを完全に受け入れるものである。このインキ試験の１「サイクル」とは、インキの付着とぬぐい取り（インキ／乾燥ワイプサイクル）を含めたものである。
【００８５】
接触角の測定
静的接触角は、水とヘキサデカンの両方について、クルス（ＫＲＵＳＳ）（商標）Ｇ１２０／Ｇ１４０ＭＫＩゴニオメーター（ノースカロライナ州シャーロット（Ｃｈａｒｌｏｔｔｅ、ＮＣ）のクルス・ＵＳＡ（Ｋｒｕｓｓ  ＵＳＡ）製）を使用して測定した。特に断らない限り、接触角は、摩耗の前（初期）と摩耗の直後（摩耗）に測定した。数値は４回の測定の平均値で、報告している単位は度である。接触角の測定可能な最小値は２０である。数値が＜２０となっているものは、液が表面上に広がったことを意味している。前進および後退接触角は、ＶＣＡ−２５００ＸＥビデオ接触角分析器（マサチューセッツ州ビルリカ（Ｂｉｌｌｅｒｉｃａ、ＭＡ）のＡＳＴ・プロダクツ（ＡＳＴ  Ｐｒｏｄｕｃｔｓ）製）を使用して測定した。接触角の値が大きいほど、撥水・撥油性が良好なことを表している。
【００８６】
コーティング方法
コーティングは、フローコート法、ディップコート法、スプレーコート法またはスピンコート法のいずれかを用いて実施した。
【００８７】
フローコート法：
試験対象の水性希釈液それぞれの数ミリリットルを、プラスチックピペットを使用して、予め洗浄した顕微鏡ガラススライドの表面に流した。次いでこのガラススライドを１２０℃の炉で３０分かけて熱硬化させた。
【００８８】
ディップコート法：
手製の（ｌｏｃａｌｌｙ  ｃｏｎｓｔｒｕｃｔｅｄ）ディップコート機を使用して、試験対象の各種の水性混合物を、顕微鏡スライドにディップコーティングした。それぞれのスライドを溶液中に浸漬し、５秒間その状態を保持した。次いでそれらのスライドを溶液から、約１０ｃｍ／分の速度で抜き出した。これらコーティングしたスライドを、１２０℃で３０分または室温で１６時間かけて硬化させてから、試験にかけた。
【００８９】
スプレーコート法：
第１工程として、基材を洗浄し、アセトンを用いて脱脂した。洗浄後、それぞれの実施例に記載する水性希釈液を、スプレー塗布速度約２０ｍＬ／分で、基材に塗布した。それらの基材は、コーティングの前には室温に維持した。別な方法では、それらの基材を予備加熱してから、コーティングした。コーティングしたサンプルは、室温または、強制循環空気炉で１２０℃で３０分かけて乾燥させた。次いで、乾燥したペーパークロスを用いて余分な生成物を磨き落とした。
【００９０】
スピンコート法：
スピンコーティングは、ミズーリ州ローラ（Ｒｏｌｌａ、ＭＯ）のブリューワー・サイエンス（Ｂｒｅｗｅｒ  Ｓｃｉｅｎｃｅ）から入手可能なＣＥＥ（商標）モデル１００スピナー（３００ｒｐｍで５秒、次いで２０００ｒｐｍで１５秒）を用いて実施した。
【００９１】
ペルフルオロブタンスルホン酸アンモニウム（ＰＢＳ−ＮＨ4）の調製：
３Ｌの３つ口丸底フラスコの中で、７６７ｇ（２．５６モル）のペルフルオロブタンスルホン酸に、２０６ｇ（３．１６モル）の水酸化アンモニウム水溶液（ＮＨ3含量２３重量％）を徐々に添加した。ＮＨ4ＯＨの添加速度を落として、溶液の温度が６０℃未満に保たれるようにした。ＮＨ4ＯＨを添加する際には、ｐＨを測定しながら、混合物を激しく攪拌した。その混合物のｐＨが１０に達したら、その反応が完了してそれ以上ＮＨ4ＯＨを添加する必要はないとみなした。その生成物であるＰＢＳ−ＮＨ4から蒸発により水を部分的に除去すると、白色の塊状固形物が得られた。その生成物をさらに１２０℃の炉で１夜乾燥させると、８１２ｇ（収率＞９９％）の白色粉末状固形分が得られた。
【００９２】
ペルフルオロブタンスルホン酸は、Ｌ．コンテ（Ｃｏｎｔｅ）、Ｍ．ナポリ（Ｎａｐｏｌｉ）、Ａ．シピオーニ（Ｓｃｉｐｉｏｎｉ）、ジャーナル・オブ・フルオライン・ケミストリー（Ｊ．Ｆｌｕｏｒｉｎｅ  Ｃｈｅｍ．）１９９１年、５３巻、ｐ．２７７〜２８３に記載の方法により、調製することができる。 
【００９３】
調製法１．メタノール中１０重量％のクライトックス（ＫＲＹＴＯＸ）（商標）１５７ＦＳＬのアンモニウム塩：
メタノール（９．０ｇ）の入った３０ｍＬのねじ蓋付きガラスバイアルに、クライトックス（ＫＲＹＴＯＸ）（商標）１５７ＦＳＬ（１．０ｇ）と１滴の水酸化アンモニウム濃縮水溶液を添加した。この混合物を数秒間手で振盪すると、透明で泡を含んだ溶液が得られた。
【００９４】
比較濃縮物Ｃ１：
３０ｍＬのねじ蓋付きガラスバイアルに、メタノール（４．５ｇ）とＰＦＰＥジシラン（２．０ｇ）とを仕込んだ。そのバイアルを手で振盪した後、バイアルを数分間静置すると、透明ではっきりと２相に分かれた液相が得られた。
【００９５】
濃縮物１、１６．７％ＰＦＰＥジシラン：
３０ｍＬのねじ蓋付きガラスバイアルに、メタノール中１０重量％のクライトックス（ＫＲＹＴＯＸ）（商標）１５７ＦＳＬのアンモニウム塩（５．０ｇ；調製法１より）およびＰＦＰＥジシラン（１．０ｇ）を仕込んだ。そのバイアルを手で振盪すると、１６．７重量％ＰＦＰＥジシランを含む透明な単一相液体が得られた。
【００９６】
濃縮物２、２８．６％ＰＦＰＥジシラン：
３０ｍＬのねじ蓋付きガラスバイアルに、１０重量％のクライトックス（ＫＲＹＴＯＸ）（商標）１５７ＦＳＬのアンモニウム塩（５．０ｇ；調製法１より）およびＰＦＰＥジシラン（２．０ｇ）を仕込んだ。そのバイアルを手で振盪すると、２８．６重量％ＰＦＰＥジシランを含む透明な単一相液体が得られた。
【００９７】
水性希釈液：実施例１および２
濃縮物１（実施例１）および濃縮物２（実施例２）の水性希釈液を、該当する濃縮物（０．５ｇ）を脱イオン水（１０．０ｇ）と混合し、振盪することによって調製した。いずれの希釈液も透明な溶液となり、かき混ぜるとわずかに発泡性があった。室温で１夜静置しても、それらの溶液は透明で、相分離や沈降物の生成は認められなかった。
【００９８】
調製直後に、それらの水性希釈液の数滴を通常のガラス顕微鏡スライドの上にピペットで落とすと、液はピペットの先端から広がるので、それらのスライドを室温で１夜静置した。取り出したスライドを見ると、最初に溶液があった部分がフィルムでコーティングされていた。冷たい水道水で洗い流してもこのコーティングは剥がれず、この物質を除いてきれいなガラスを露出させるには、キムワイプ（ＫＩＭＷＩＰＥ）（商標）ティッシューで激しくこすらねばならなかった。ペン試験を実施して、黒色シャーピー（ＳＨＡＲＰＩＥ）（商標）パーマネント・ペンマーカーからのインキをそれらの領域に塗布すると、優れたインキの球状化と乾燥ワイプによるインキ除去性が認められた。さらに、この試験を数回繰り返しても、それらのサンプルでは、良好な球状化と除去性を示した。それとは対照的に、未処理のスライドの上にインキを塗布すると、球状化も見られないし、乾燥ワイプでも除去できず、完全に除去しようとすると、イソプロピルアルコール（ＩＰＡ）またはアセトンのような溶媒で洗う必要があった。
【００９９】
水性希釈液を、濃縮物１（０．１ｇ）と脱イオン水（１０．０ｇ）とから調製した。その透明な溶液をガラス顕微鏡スライドの上にスピンコーティングし、次いで強制空気循環炉中に１２０℃、３５分間置いた。このコーティング法により、極端に均一な外観を有するコーティングが得られた。冷却後、このコーティングしたスライドを上述のペン試験にかけると、優れたインキの球状化と乾燥ワイプによるインキ除去性が認められた。次いでこのサンプルについて水の接触角の測定を行うと次のような結果が得られた：静的接触角９５（範囲９３〜１００）；前進接触角１０１（範囲９３〜１０８）；後退接触角７３（範囲６６〜８６）（単位は度）。報告したこれらの数値は、少なくとも３滴を落とした、両側の測定値の平均値である。
【０１００】
濃縮物３（３：１：４のＰＦＰＥジシラン：ＤＢＩ  ＮＨ4：ＩＰＡ）
８ｍＬのねじ蓋付きバイアルにＤＢＩ  ＮＨ4（１．０ｇ）とＩＰＡ（４．０ｇ）を仕込んだ。この溶液を振盪して、塩をほとんど溶解させると、無色でわずかに濁りのある溶液が得られた。この混合物にＰＦＰＥジシラン（３．０ｇ）を添加した。手で振盪すると、ほぼ透明な黄色の溶液が得られた。
【０１０１】
濃縮物４（３：２：３のＰＦＰＥジシラン：乳化剤２１８：ＩＰＡ）
８ｍＬのねじ蓋付きバイアルに、ＰＦＰＥジシラン（３．０ｇ）、乳化剤２１８（２．０ｇ）、およびＩＰＡ（３．０ｇ）を仕込んだ。この溶液を手で振盪すると、均一で透明な黄色の溶液が得られた。
【０１０２】
濃縮物５（３：３：２のＰＦＰＥジシラン：乳化剤０２９：ＩＰＡ）
８ｍＬのねじ蓋付きバイアルに、ＰＦＰＥジシラン（３．０ｇ）、乳化剤０２９（３．０ｇ）、およびＩＰＡ（２．０ｇ）を仕込んだ。この溶液を手で振盪すると、均一で透明で、わずかに赤色の溶液が得られた。
【０１０３】
濃縮物６（３：１：４のＦ−ＭＰＥＧアミドシラン：ＤＢＩ  ＮＨ4：ＩＰＡ）
８ｍＬのねじ蓋付きバイアルにＤＢＩ  ＮＨ4（１．０ｇ）とＩＰＡ（４．０ｇ）を仕込んだ。この溶液を手で振盪して、塩をほとんど溶解させると、無色でわずかに濁りのある溶液が得られた。この混合物に、Ｆ−ＭＰＥＧアミドシラン（３．０ｇ）を添加して混合すると、ほぼ透明で黄色の溶液が得られた。
【０１０４】
濃縮物７（３：１：４のＨＦＰＯシラン：ＤＢＩ  ＮＨ４：ＩＰＡ）
８ｍＬのねじ蓋付きバイアルにＤＢＩ  ＮＨ4（１．０ｇ）とＩＰＡ（４．０ｇ）を仕込んだ。この溶液を振盪して、ＤＢＩ  ＮＨ4をほとんど溶解させると、無色でわずかに濁りのある溶液が得られた。この混合物にＨＦＰＯシラン（３．０ｇ）を添加し、手で振盪すると、わずかに濁りのある無色の溶液が得られた。
【０１０５】
濃縮物８（３：１：４のＰＦＰＥジシラン：クライトックス（ＫＲＹＴＯＸ）（商標）１５７ＦＳＬのアンモニウム塩：ＩＰＡ）
クライトックス（ＫＲＹＴＯＸ）（商標）１５７ＦＳＬカルボン酸を対応するアンモニウム塩に転換させるために、液にアンモニアガスを、発熱しなくなるまで吹き込み、次いでアスピレータの減圧で過剰のアンモニアを除去した。その結果、無色透明で、極端に粘度の高い液体が得られた。８ｍＬのねじ蓋付きバイアルに、ＰＦＰＥジシラン（３．０ｇ）、上記のカルボン酸アンモニウム塩（１．０ｇ）、およびＩＰＡ（４．０ｇ）を仕込んだ。そのバイアルを手で振盪すると、無色透明な液状濃縮物が得られた。
【０１０６】
濃縮物９（３：１：４のＣ１０テロマーシラン：ＤＢＩ  ＮＨ4：ＩＰＡ）
８ｍＬのねじ蓋付きバイアルにＤＢＩ  ＮＨ4（１．０ｇ）とＩＰＡ（４．０ｇ）を仕込んだ。この溶液を振盪して、ＤＢＩ  ＮＨ4をほとんど溶解させると、無色でわずかに濁りのある溶液が得られた。この混合物にＣ１０テロマーシラン（３．０ｇ）を添加した。得られた混合物を振盪すると、わずかに濁りのある無色の溶液が得られた。
【０１０７】
濃縮物１０（３：１：４のＰＦＰＥジシラン：乳化剤４１７１：ＩＰＡ）
希釈可能な非水性濃縮物を、ＰＦＰＥジシラン（３．０ｇ）、乳化剤４１７１（１．０ｇ）、およびＩＰＡ（４．０ｇ）を８ｍＬのねじ蓋付きバイアル中で混合して調製すると、無色透明な溶液が得られた。
【０１０８】
濃縮物１１（３：１のＰＦＰＥジシラン：乳化剤４１７１）
希釈可能な非水性濃縮物を、ＰＦＰＥジシラン（３．０ｇ）と乳化剤４１７１（１．０ｇ）とを８ｍＬのねじ蓋付きバイアル中で混合して調製すると、均一で無色透明な溶液が得られた。
【０１０９】
実施例３〜１６
いくつかの水性希釈液を、濃縮物３〜１１を使用し、先に述べた方法によって調製した。それらの分散液を調製するために使用する一般的な手順では、ガラス容器の中に少量の濃縮物を入れ、次いで水、１％ＮＨ4ＯＨ水溶液、または５％ＨＣｌ水溶液のいずれかを用いて希釈した。水性希釈液の外観を記録した。予め洗浄しておいたガラススライドにフローコーティングし、次いで前述のペン試験を行って評価した。結果を表２に示す。
【０１１０】
【表４】
2005509708.tif 000008
【０１１１】
比較例Ｃ１およびＣ２ならびに実施例１７〜２６
予め洗浄しておいたガラススライドを、表３に示す希釈液中でディップコーティングし、そのコーティングを表に示した条件で硬化させた。水およびヘキサデカンにおける静的接触角を、それぞれのシリーズについて測定した。比較例Ｃ１およびＣ２は溶媒で希釈し、実施例１７〜２６は水で希釈した。結果を表３にまとめた。
【０１１２】
【表５】
2005509708.tif 000009
【表６】
2005509708.tif 000010
【０１１３】
比較例Ｃ３〜Ｃ９
ＰＦＰＥホスフェートＮＨ4の調製
１部のＰＦＰＥホスフェートと４部のＩＰＡの混合物を、ねじ蓋付きバイアルに仕込んで、振盪してＰＦＰＥホスフェートを溶解させた。アンモニアの過剰量をその溶液に吹き込むと、わずかに濁り、粘度が上昇した。
【０１１４】
表４に示した比較例は、表に示した比率で、ＰＦＰＥホスフェートまたはＰＦＰＥホスフェートＮＨ4のいずれかとＩＰＡとをねじ蓋付きバイアルに仕込んで、振盪して溶解させ、最後にＰＦＰＥジシランを添加することにより、調製した。ＰＦＰＥホスフェートＮＨ4と共溶媒としてのメタノールを使用しているサンプルでは、アンモニア処理の後でアスピレータの減圧によってＩＰＡを除去し、次いでメタノールとＰＦＰＥジシランを添加した。すべての濃縮物について、調製直後の初期の外観は、表４の左から６列目に記載してある。サンプルの観察をそれ以後も続けて、その外観を記録したものを、左から７列目に示した。最後に、それらが透明である間に、濃縮物のいくつかを、ねじ蓋付きバイアル中で、０．１ｇの濃縮物に１０ｇの脱イオン化した水道水を加え、その混合物を手で振盪して、水希釈した。その水性希釈液の外観を最後の列（左から８列目）に記載している。
【０１１５】
【表７】
2005509708.tif 000011
【０１１６】
実施例２７〜２９
濃縮物４の化粧セラミックタイルへの塗布
濃縮物４（０．３ｇ）を脱イオン水（１００ｇ）と混合して水性希釈液を調製すると、無色透明な溶液が得られた。４インチ×４インチの白色の予め洗浄した化粧セラミックタイル（ブライト・スノウホワイト（Ｂｒｉｇｈｔ  ｓｎｏｗｗｈｉｔｅ）、オハイオ州イースト・スパルタ（Ｅａｓｔ  Ｓｐａｒｔａ、Ｏｈｉｏ）のＵＳセラミック・タイル・カンパニー（ＵＳ  Ｃｅｒａｍｉｃ  Ｔｉｌｅ  Ｃｏ．）から入手可能）に、スプレーコーティングした。コーティングを、強制空気循環炉中で３０分間１２０℃で硬化させた。そのコーティングの性能を、初期静的接触角と、回数を変えて行った摩耗の後での静的接触角を測定することによって、求めた。結果を以下の表５にまとめた（実施例２７）。
【０１１７】
濃縮物１２（添加剤としてのＰＢＳ−ＮＨ4）
希釈可能な濃縮物を、８ｍＬのねじ蓋付きバイアル中で、ＰＦＰＥジシラン（３．０ｇ）、乳化剤２１８（２．０ｇ）、ＩＰＡ（３．０ｇ）、およびＰＢＳ−ＮＨ4（０．５ｇ）を混合することにより調製すると、無色透明な溶液が得られた。その濃縮物（０．３ｇ）を脱イオン水（１００ｇ）と混合して水性希釈液を調製すると、無色透明な溶液が得られた。この溶液を、予め洗浄した化粧セラミックタイル（ブライト・スノウホワイト（Ｂｒｉｇｈｔ  ｓｎｏｗｗｈｉｔｅ）、ＵＳセラミック・タイル・カンパニー（ＵＳ  Ｃｅｒａｍｉｃ  Ｔｉｌｅ  Ｃｏ．）から入手可能）の上にスプレーコーティングした。コーティングを、強制空気循環炉中で３０分間１２０℃で硬化させた。初期性能および、耐久性試験の結果を以下の表５に示す（実施例２８）。
【０１１８】
濃縮物１３（添加剤としてのＤＢＩ  ＮＨ4）
希釈可能な濃縮物を、８ｍＬのねじ蓋付きバイアル中で、ＰＦＰＥジシラン（３．０ｇ）、乳化剤２１８（２．０ｇ）、ＩＰＡ（３．０ｇ）、およびＤＢＩ−ＮＨ4（０．５ｇ）を混合することにより調製すると、わずかに濁りのある無色の溶液が得られた。水性希釈液を、この濃縮物０．３ｇを１００ｇの脱イオン水と混合することによって調製すると、無色透明な溶液が得られた。この溶液を、上に述べたようにして、予め洗浄した化粧セラミックタイル（ブライト・スノウホワイト（Ｂｒｉｇｈｔ  ｓｎｏｗｗｈｉｔｅ）、ＵＳセラミック・タイル・カンパニー（ＵＳ  Ｃｅｒａｍｉｃ  Ｔｉｌｅ  Ｃｏ．）から入手可能）の上にスプレーコーティングした。コーティングを、強制空気循環炉中で３０分間１２０℃で硬化させた。初期性能および、耐久性試験の結果を以下の表５に示す（実施例２９）。
【０１１９】
【表８】
2005509708.tif 000012
【０１２０】
実施例３０〜３５、水性希釈液の安定性
濃縮物３〜６、８および１０から、それぞれの濃縮物（０．３ｇ）と脱イオン水（１００ｇ）を８オンスのガラス容器の中で混合していくつかの水性希釈液を調製すると、いずれの場合も無色透明な溶液が得られた。それぞれの水性希釈液を調製してから数分以内に、予め洗浄したガラス顕微鏡スライドをそれぞれの溶液でディップコーティングした。コーティングを、強制空気循環炉中で３０分間１２０℃で硬化させた。それぞれのスライドについて、静的接触角を求めた。それらの水性希釈液を、時間を各種変えて静置しておいてから、ガラス顕微鏡スライドを、それらの経時希釈液の中にディップコーティングした。経時水性希釈液から得られたコーティングの性能を、静的接触角を測定することによって求めた。結果を以下の表６にまとめた（実施例３０〜３５）。
【０１２１】
【表９】
2005509708.tif 000013
【０１２２】
実施例３６：ディップコーティングしたガラススライドにおける水の動的接触角の測定
ねじ蓋付きバイアル中で、３部のＰＦＰＥジシラン、１部のＤＢＩ  ＮＨ4、および４部のドワノール（ＤＯＷＡＮＯＬ）（商標）ＰｎＰを混合することによって、濃縮物を調製した。初期には濁りのある液体も、室温で１夜静置すると、バイアルの底に少量の白色沈殿物ができて、実質的に透明な液体が得られた。透明な液体（０．４ｇ）を１００ｇの脱イオン水道水で希釈して、振盪すると、振盪による泡を有する透明な溶液が得られた。標準のガラス顕微鏡スライドを、ＵＶ／オゾン室に５分間入れて清浄化し、次いで水性希釈液の中でディップコーティングした。このコーティングしたスライドを、強制空気循環炉中で１２０℃、３０分間加熱した。冷却してから、そのスライドについて、水に対する静的、前進および後退接触角を測定した。それぞれの測定では、両側で２滴について測定し、それらの結果を平均した。接触角は表７に列記した。
【０１２３】
実施例３７〜３８および比較例Ｃ１０：ＡＲガラス上へのＰＦＰＥジシラン膜の水性送達
濃縮物８の０．１ｇおよび０．５ｇのサンプルを、脱イオン化水道水とドワノール（ＤＯＷＡＮＯＬ）（商標）ＰｎＰの３：１（ｗ／ｗ）混合物１００ｇで希釈して、コーティング溶液を調製した。これによって透明な希釈液（それぞれ、ＰＦＰＥジシランが０．０３８および０．１９重量％）が得られ、それは振盪すると泡だった。さらに比較例の溶液も、ＨＦＥ７１００中にＰＦＰＥジシランを０．１重量％に希釈することによって調製した。
【０１２４】
ＴＤＡＲ／なし（ＴＤＡＲ／ｎｏｎｅ）反射防止ガラスの３枚のガラス片（材料のガラス板から切断、それぞれのおよその寸法は、５ｃｍ×１０ｃｍ）（ミネソタ州ファリボー（Ｆａｒｉｂａｕｌｔ、ＭＮ）のビラテック・シン・フィルムス（Ｖｉｒａｔｅｃ  Ｔｈｉｎ  Ｆｉｌｍｓ）から入手）を、ＩＰＡ：クロロホルムが１：１（ｗ／ｗ）（シグマ・アルドリッチ（Ｓｉｇｍａ−Ａｌｄｒｉｃｈ）から入手可能）の浴の中で数分間超音波処理して洗浄し、次いで５分間ＵＶ／オゾン室に暴露した。実施例３７は０．１重量％水性希釈液でコーティングしたが、それには自動ディップコーティング装置を使用しその引き上げ速度を１．４ｍｍ／秒としたが、一方実施例３８は、０．５重量％水性希釈液をスピンコーティング法によってコーティングした。比較例Ｃ１０は、先に挙げた比較例溶液（ＨＦＥ−７１００中）中で、その引き上げ速度を３．４ｍｍ／秒としてディップコーティングすることにより調製した。コーティングしたサンプルはすべて、強制空気循環炉で１２０℃で３０分間加熱してから放冷した。３種のサンプルはすべて、水性ディップコートしたサンプルの縁に近いところで、小さな液滴のリングがあったことを除いて、優れた光学的均一性を示したが。水に対する静的、前進および後退接触角を、先に述べたようにしてこれら３種のサンプルについて測定した。結果は少なくとも３つの液滴の測定値を平均し、表７に示した。
【０１２５】
【表１０】
2005509708.tif 000014
【国際調査報告】
2005509708.tif 000017
2005509708.tif 000018
2005509708.tif 000019